(57)【要約】【課題】  顔料分散に優れ、且つ長期にわたって顔料分散が良好である顔料分散方法、顔料分散液及び顔料分散剤を提供し、更には顔料分散が優れたトナーを提供する。【解決手段】  有機溶剤、顔料及び顔料分散剤を混合し、撹拌することによって有機溶剤中に顔料を分散させる顔料分散方法であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、顔料分散剤は、下記式（１）で表される芳香族オキシカルボン酸であることを特徴とする顔料分散方法。    式（１）【化１】2015010175.tif 000015【選択図】  なし【特許請求の範囲】
【請求項１】
有機溶剤、顔料及び顔料分散剤を混合し、撹拌することによって有機溶剤中に顔料を分散させる顔料分散方法であって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、
前記顔料分散剤は、下記式（１）で表される芳香族オキシカルボン酸であることを特徴とする顔料分散方法。
式（１）
【化１】
2015010175.tif 000012
【請求項２】
前記顔料と前記芳香族オキシカルボン酸の質量比（顔料の質量：芳香族オキシカルボン酸の質量）が、９９．０：１．０乃至７０．０：３０．０であることを特徴とする請求項１に記載の顔料分散方法。
【請求項３】
前記有機溶剤が、芳香族系の有機溶剤であることを特徴とする請求項１又は２に記載の顔料分散方法。
【請求項４】
前記芳香族系の有機溶剤が、スチレンであることを特徴とする請求項３に記載の顔料分散方法。
【請求項５】
請求項１乃至４のいずれか１項に記載の顔料分散方法により、有機溶剤中に顔料を分散させることで顔料分散液を得る顔料分散工程を有することを特徴とするトナーの製造方法。
【請求項６】
前記有機溶剤が、スチレンを主成分とする重合性単量体を有し、
前記顔料分散液を水系媒体中に分散して顔料分散液の粒子を生成する造粒工程、及び、
得られた顔料分散液の粒子中の前記重合性単量体を重合する重合工程
を有することを特徴とする請求項５に記載のトナーの製造方法。
【請求項７】
前記顔料分散液を水系媒体中に分散して顔料分散液の粒子を生成する造粒工程、及び、
得られた顔料分散液の粒子中から前記有機溶剤を除去する脱溶剤工程
を有することを特徴とする請求項５に記載のトナーの製造方法。
【請求項８】
有機溶剤中に顔料を分散させるための顔料分散剤であって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、
前記顔料分散剤が、下記式（１）で示される芳香族オキシカルボン酸であることを特徴とする顔料分散剤。
式（１）
【化２】
2015010175.tif 000013
【請求項９】
有機溶剤中に、顔料分散剤の存在下で顔料を分散させて得られる顔料分散液であって、
前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、
前記顔料分散剤が、下記式（１）で表される芳香族オキシカルボン酸であることを特徴とする顔料分散液。
式（１）
【化３】
2015010175.tif 000014
【請求項１０】
前記顔料と前記芳香族オキシカルボン酸の質量比（顔料の質量：芳香族オキシカルボン酸の質量）が、９９．０：１．０乃至７０．０：３０．０であることを特徴とする請求項９に記載の顔料分散液。
【請求項１１】
前記有機溶剤が、芳香族系の有機溶剤であることを特徴とする請求項９又は１０に記載の顔料分散液。
【請求項１２】
前記芳香族系の有機溶剤が、スチレンであることを特徴とする請求項１１に記載の顔料分散液。
【発明の詳細な説明】
【技術分野】
【０００１】
本発明は、塗料、インク、トナーの製造工程において用いられる顔料分散方法、顔料分散剤及び顔料分散液に関する。また、本発明は、電子写真法、静電記録法、磁気記録法、トナージェット法に用いられるトナーの製造方法に関する。
【背景技術】
【０００２】
Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６、Ｃ．Ｉ．Ｐｉｇｍｅｎｔ  Ｒｅｄ  ２６９といったアゾ顔料は一般に安価で高い着色力を有するため、着色剤として様々な分野で使用されている。例えば、塗料、インクジェットプリンタ用インク、電子写真用トナー、カラーフィルター等の分野で用いられている。このような分野で顔料を用いる場合、着色力及び透明性といった分光特性を向上させるために、各種媒体中における顔料を微細化させる必要がある。しかし、アゾ顔料は微細化が困難な場合があり、顔料の一次粒子のレベルまで微細化させるために、分散工程での分散時間が大幅に延びたり、複雑な分散装置を導入することにより製造コストが増大することが懸念される。
【０００３】
更に、顔料を一次粒子のレベルまで微細化できたとしても、その後の製造工程において再凝集し、着色力や透明性の低下してしまうことがある。
【０００４】
トナーにおいても顔料分散工程は非常に重要な製造工程である。
【０００５】
例えば、水系媒体中に、顔料及び重合性単量体を含む重合性単量体組成物を分散させた状態で熱をかけることで重合性単量体を重合させてトナー粒子を製造する懸濁重合法においては、顔料の再凝集が生じやすい。具体的には、顔料の分散工程で十分に顔料分散を行っても、分散工程以降で他の材料が添加されるとき、或いは重合工程で加熱するときに顔料が再凝集しやすい。
【０００６】
また、有機溶剤にトナー材料を溶解させた溶解物を水系媒体中で造粒を行い、その後、溶解物から脱溶剤することによりトナー粒子を得る溶解懸濁法においても、脱溶剤工程で顔料の再凝集が起こりやすい。
【０００７】
このような課題を改善するために、様々な顔料分散方法が提案されている。
【０００８】
特許文献１及び２には、オキシカルボン酸の存在下で特定のモノアゾ顔料を分散させることが開示されている。この方法では確かに顔料分散性を向上させることができるが、更なる顔料分散性の改善が求められている。
【０００９】
また、特許文献３には、マスターバッチによる製造工程を経てトナーを得る重合トナーの製造方法において、サリチル酸誘導体を添加してマスターバッチのチキソトロピー値を３〜７に調整する方法が開示されている。この方法は、顔料を特定の形状や粒径とすることでチキソトロピー値を調整して顔料分散性を向上させるというものであるが、顔料が比較的針状結晶を有することが必要であり、針状結晶でない顔料などでは、十分な顔料分散を実現するのが難しいのが実情である。
【先行技術文献】
【特許文献】
【００１０】
【特許文献１】特開２００２−１８２４２０号公報
【特許文献２】特開２００２−７２５６９号公報
【特許文献３】特開２０００−１９７７７号公報
【発明の概要】
【発明が解決しようとする課題】
【００１１】
本発明の目的は、顔料分散が良好で、且つ長期にわたって良好な顔料分散を維持することができる顔料分散方法を提供することにある。
【００１２】
本発明の目的は、顔料分散が優れたトナーの製造方法を提供することにある。
【００１３】
本発明の目的は、顔料分散が優れ、且つ長期にわたって良好な顔料分散を維持することができる顔料分散剤を提供することにある。
【００１４】
本発明の目的は、顔料分散が優れ、且つ長期にわたって良好な顔料分散を維持することができる顔料分散液を提供することにある。
【課題を解決するための手段】
【００１５】
上記目的は以下の本発明によって達成される。すなわち、第１の本発明は、有機溶剤、顔料及び顔料分散剤を混合し、撹拌することによって有機溶剤中に顔料を分散させる顔料分散方法であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、前記顔料分散剤は、下記式（１）で表される芳香族オキシカルボン酸である顔料分散方法に関する。
【００１６】
式（１）
【００１７】
【化１】
2015010175.tif 000002
【００１８】
また、第２の本発明は、第１の本発明の顔料分散方法により、有機溶剤中に顔料を分散させることで顔料分散液を得る顔料分散工程を有するトナーの製造方法に関する。
【００１９】
また、第３の本発明は、有機溶剤中に顔料を分散させるための顔料分散剤であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、前記顔料分散剤が、上記式（１）で表される芳香族オキシカルボン酸である顔料分散剤に関する。
【００２０】
また、第４の本発明は、有機溶剤中に、顔料分散剤の存在下で顔料を分散させて得られる顔料分散液であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、前記顔料分散剤が、上記式（１）で表される芳香族オキシカルボン酸である顔料分散液に関する。
【発明の効果】
【００２１】
本発明によれば、特定の芳香族オキシカルボン酸を用いることで、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９の顔料分散が良好で、且つ長期にわたって良好な顔料分散を維持することができる顔料分散方法、顔料分散剤及び顔料分散液を提供することができる。また、顔料分散が良好であるトナーの製造方法を提供することができる。
【図面の簡単な説明】
【００２２】
【図１】電子写真装置の現像部の拡大図である。
【図２】本発明の画像形成方法を用いた電子写真装置の断面図である。
【発明を実施するための形態】
【００２３】
＜顔料分散方法、顔料分散剤及び顔料分散液＞
本発明の顔料分散方法は、有機溶剤、顔料及び顔料分散剤を混合し、撹拌することによって有機溶剤中に顔料を分散させる顔料分散方法であって、前記顔料が、Ｃ．  Ｉ．  Ｐｉｇｍｅｎｔ  Ｒｅｄ  ３１、Ｃ．  Ｉ．  Ｐｉｇｍｅｎｔ  Ｒｅｄ  １５０、Ｃ．  Ｉ．  Ｐｉｇｍｅｎｔ  Ｒｅｄ  １７６及びＣ．  Ｉ．  Ｐｉｇｍｅｎｔ  Ｒｅｄ  ２６９からなる群より選ばれる少なくとも一つの顔料であり、前記顔料分散剤は、下記式（１）で表される芳香族オキシカルボン酸であることを特徴とする。
【００２４】
式（１）
【００２５】
【化２】
2015010175.tif 000003
【００２６】
また、本発明の顔料分散剤は、有機溶剤中に顔料を分散させるための顔料分散剤であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、前記顔料分散剤が、上記式（１）で示される芳香族オキシカルボン酸であることを特徴とする。
【００２７】
また、本発明の顔料分散液は、有機溶剤中に、顔料分散剤の存在下で顔料を分散させて得られる顔料分散液であって、前記顔料が、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６及びＣ．Ｉ．Ｐｉｇｍｅｎｔ  Ｒｅｄ  ２６９からなる群より選ばれる少なくとも一つの顔料であり、前記顔料分散剤が、上記式（１）で表される芳香族オキシカルボン酸であることを特徴とする。
【００２８】
本発明において、上記式（１）で表される顔料分散剤による顔料分散を向上させる効果を十分に発揮できる顔料としては、Ｃ．Ｉ．Ｐｉｇｍｅｎｔ  Ｒｅｄ  ３１、Ｃ．Ｉ．Ｐｉｇｍｅｎｔ  Ｒｅｄ  １５０、Ｃ．Ｉ．Ｐｉｇｍｅｎｔ  Ｒｅｄ  １７６、Ｃ．Ｉ．Ｐｉｇｍｅｎｔ  Ｒｅｄ  ２６９が挙げられる。なお、これらの顔料は１種類または２種類以上を組み合わせて用いてもよい。
【００２９】
上記顔料が、上記式（１）で表される芳香族オキシカルボン酸によって、有機溶剤中における分散性が向上するメカニズムについてはまだ明確ではないが、本発明者らは以下のように考えている。
【００３０】
上記式（１）で表される芳香族オキシカルボン酸は、メチルベンジル基が二つ導入されたサリチル酸である。
【００３１】
上記式（１）で表される芳香族オキシカルボン酸のメチルベンジル基が有機溶剤と相互作用しやすいことから、上記式（１）で表される芳香族オキシカルボン酸は有機溶剤となじみやすい性質を有している。
【００３２】
上記顔料は、下記式（２）で表される構造を有することが共通している。この式（２）に含まれるアミド結合及びアゾ結合に存在する窒素原子と、芳香族オキシカルボン酸に存在する極性部位（カルボキシル基と水酸基）との間において、分子間力による相互作用が生じる。
【００３３】
そのため、上記顔料の表面に有機溶剤になじみやすい上記式（１）の芳香族オキシカルボン酸が分子間力により吸着することで、有機溶剤中における顔料分散性が向上するものと考えられる。
【００３４】
式（２）
【００３５】
【化３】
2015010175.tif 000004
【００３６】
また、これらの顔料はいずれも扁平状の結晶であるため、マスターバッチのチキソトロピー値も低めになる傾向にある。そのため、これらの顔料は有機溶剤中における分散性に対しては不利だが、上記式（１）で表される芳香族オキシカルボン酸を用いることで、有機溶媒中における顔料の分散性を良好にすることができる。
【００３７】
また、前記顔料と前記芳香族オキシカルボン酸の質量比（顔料の質量：芳香族オキシカルボン酸の質量）が９９．０：１．０乃至７０．０：３０．０であることが好ましい。
【００３８】
前記顔料と前記芳香族オキシカルボン酸の質量比が上記範囲内であることで、芳香族オキシカルボン酸によって、有機溶剤中における顔料の分散性をさらに向上させることができる。また、有機溶剤中に、顔料分散剤である芳香族オキシカルボン酸の存在下で顔料を分散させて得られた顔料分散液を用いてトナーを作製した場合、芳香族オキシカルボン酸によるトナーの帯電性及び定着性への影響をさらに生じにくくさせることができる。
【００３９】
有機溶剤としては、公知の有機溶剤を使用することができる。
【００４０】
例えば、トナーの製造方法で用いる重合用溶媒を使用することができる。具体的には、メタノール、エタノール、１−プロパノール、２−プロパノール、１−ブタノール、２−ブタノール、イソブチルアルコール、ｔｅｒｔ−ブチルアルコール、１−ペンタノール、２−ペンタノール、３−ペンタノール、２−メチル−１−ブタノール、イソペンチルアルコール、ｔｅｒｔ−ペンチルアルコール、１−ヘキサノール、２−メチル１−ペンタノール、４−メチル−２−ペンタノール、２−エチルブタノール、１−ヘプタノール、２−ヘプタノール、３−ヘプタノール、２−オクタノール、２−エチル１−ヘキサノール、ベンジルアルコール、シクロヘキサノールの如きアルコール類；メチルセロソルブ、セロソルブ、イソプロピルセロソルブ、ブチルセロソルブ、ジエチレングリコールモノブチルエーテルの如きエーテルアルコール類；アセトン、メチルエチルケトン、メチルイソブチルケトン、シクロヘキサノンの如きケトン類；酢酸エチル、酢酸ブチル、プロピオン酸エチル、セロソルブアセテートの如きエステル類；ペンタン、２−メチルブタン、ｎ−ヘキサン、シクロヘキサン、２−メチルペンタン、２，２−ジメチルブタン、２，３−ジメチルブタン、ヘプタン、ｎ−オクタン、イソオクタン、２，２，３−トリメチルペンタン、デカン、ノナン、シクロペンタン、メチルシクロペンタン、メチルシクロヘキサン、エチルシクロヘキサン、ｐ−メンタン、ビシクロヘキシル、ベンゼン、トルエン、キシレン、エチルベンゼンの如き脂肪族又は芳香族炭化水素類；四塩化炭素、トリクロロエチレン、クロロベンゼン、テトラブロムエタンの如きハロゲン化炭化水素類；エチルエーテル、ジメチルエーテル、トリオキサンテトラヒドロフランの如きエーテル類；メチラール、ジエチルアセタールの如きアセタール類；ギ酸、酢酸、プロピオン酸の如き脂肪酸類；ニトロプロペン、ニトロベンゼン、ジメチルアミン、モノエタノールアミン、ピリジン、ジメチルホルムアミド、ジメチルスルホキシドの如き硫黄または窒素含有有機化合物類を挙げることができる。
【００４１】
また、有機溶媒として、後述する懸濁重合法でトナーを製造する場合に用いられる重合性単量体を用いることも可能である。具体的には、スチレン、ｏ−メチルスチレン、ｍ−メチルスチレン、ｐ−メトキシスチレン、ｐ−エチルスチレン、ｐ−ターシャリーブチルスチレンの如きスチレン系単量体；アクリル酸、アクリル酸メチル、アクリル酸エチル、アクリル酸ｎ−ブチル、アクリル酸ｎ−プロピル、アクリル酸イソブチル、アクリル酸オクチル、アクリル酸ドデシル、アクリル酸２−エチルヘキシル、アクリル酸ステアリル、アクリル酸２−クロルエチル、アクリル酸フェニルの如きアクリル酸エステル類；メタクリル酸、メタクリル酸メチル、メタクリル酸エチル、メタクリル酸ｎ−プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸フェニル、メタクリル酸ジメチルアミノメチル、メタクリル酸ジメチルアミノエチル、メタクリル酸ジエチルアミノエチル、メタクリル酸ベンジルの如きメタクリル酸エステル類；２−ヒドロキシエチルアクリレート、２−ヒドロキシエチルメタクリレートの如きヒドロキシエチルエステル類；アクリロニトリル、メタクリロニトリル、アクリルアミドの如き窒素原子含有化合物類；メチルビニルエーテル、エチルビニルエーテル、プロピルビニルエーテル、ｎ−ブチルエーテル、イソブチルエーテルの如きアルキルビニルエーテル類；β−クロルエチルビニルエーテル、フェニルビニルエーテル、ｐ−メチルフェニルエーテル、ｐ−クロルフェニルエーテル、ｐ−ブロムフェニルエーテル、ｐ−ニトロフェニルビニルエーテル、ｐ−メトキシフェニルビニルエーテルの如きフェニルビニルエーテル類；ブタジエンの如きジエン化合物；アクリル酸、メタクリル酸、クロトン酸、イタコン酸、マレイン酸、フマル酸、イタコン酸モノブチル、マレイン酸モノブチル、リン酸含有単量体（具体的には、アシッドホスホオキシエチルメタクリレート、アシッドホスホオキシプロピルメタクリレート）、スルホン酸基含有単量体、ジメチルアミノエチルアクリレート、ジエチルアミノエチルメタクリレート、アクリロイルモルホリン、２−ビニルピリジン、３−ビニルピリジン、４−ビニルピリジン、Ｎ−ビニルピロリドン、２−ビニルイミダゾール、Ｎ−メチル−２−ビニルイミダゾール、Ｎ−ビニルイミダゾールを挙げることができる。
【００４２】
これらの重合性単量体は、単独で使用することもできるし、２種以上を組み合わせて使用することもでき、好ましい特性が得られるような好適な重合体組成となるように適宜に選択して使用することができる。
【００４３】
これらの有機溶剤の中でも顔料分散をより良好にするために、有機溶剤は芳香族系の有機溶剤であることが好ましく、より好ましくはスチレンである。上記式（１）で表される芳香族オキシカルボン酸は、メチルベンジル基を２つ有していることから、分子間におけるπ−π相互作用がより強くなりやすい構造を有している。そのため、上記式（１）で表される芳香族オキシカルボン酸は、芳香族系の有機溶剤とよりなじみやすく、顔料分散性がより向上する。また、その中でも有機溶剤がスチレンの場合は、メチルベンジル基とさらに構造が近くなるため、顔料分散性がさらに向上すると考えている。
【００４４】
本発明においては、トナー粒子の機械的強度を高めると共に、トナーの結着樹脂の分子量を制御するために、架橋剤を用いてもよい。
【００４５】
本発明に用いられる架橋剤としては、以下のものが挙げられる。
【００４６】
２官能の架橋剤としては、例えば、ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ日本化薬）、及び上記のジアクリレートをジメタクリレートに代えたものが挙げられる。
【００４７】
多官能の架橋剤としては、例えば、ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシポリエトキシフェニル）プロパン、ジアリルフタレート、トリアリルシアヌレート、トリアリルイソシアヌレート及びトリアリルトリメリテートが挙げられる。
【００４８】
これらの架橋剤の添加量は、該重合性単量体１００質量部に対して、０．０５乃至１０質量部であることが好ましく、より好ましくは０．１乃至５質量部である。
【００４９】
＜トナーの製造方法＞
本発明のトナーの製造方法は、上記の顔料分散方法により、有機溶剤中に顔料を分散させることで顔料分散液を得る顔料分散工程を有することが特徴である。
【００５０】
トナーの製造方法として、例えば、以下に述べる懸濁重合法及び溶解懸濁法が挙げられる。
【００５１】
［懸濁重合法］
まず、第一のトナーの製造方法（懸濁重合法）について説明する。
【００５２】
第一のトナーの製造方法は、有機溶剤が、スチレンを主成分とする重合性単量体を有し、前記顔料分散液を水系媒体中に分散して顔料分散液の粒子を生成する造粒工程、及び、得られた顔料分散液の粒子中の前記重合性単量体を重合する重合工程を有することを特徴とするものである。
【００５３】
具体的には、重合性単量体中に、顔料、上記式（１）で表される芳香族オキシカルボン酸及び必要に応じて他の材料を、溶解または分散させる。さらに、これに重合開始剤を溶解し、重合性単量体組成物を調製する。また、顔料を分散させる装置として、分散液の粘度や分散時間を考慮して、公知の分散装置を用いることができる。
【００５４】
この重合性単量体組成物を、この重合性単量体組成物を分散させるための分散剤を有する水系媒体中に添加し、造粒させる。その後、重合性単量体組成物中の重合性単量体を重合することで、粒子を形成し、この得られた粒子をろ過、洗浄、乾燥工程を経てトナー粒子を得ることができる。
【００５５】
なお、ここで「スチレンを主成分」とは、重合性単量体１００質量部に対してスチレンが５０質量部以上であることを意味する。
【００５６】
（重合開始剤）
上記重合開始剤は、重合性単量体中に他の添加剤を添加するときに同時に加えてもよいし、水系媒体中に重合性単量体組成物を造粒する直前に混合してもよい。また、造粒直後、重合反応を開始する前に重合性単量体あるいは溶媒に溶解した重合開始剤を加えてもよい。
【００５７】
懸濁重合法でトナーを製造する場合に用いられる重合開始剤としては、以下のものが挙げられる。
【００５８】
２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルの如きアゾ系又はジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシド、ｔｅｒｔ−ブチル−パーオキシピバレートの如き過酸化物系重合開始剤。
【００５９】
これらの重合開始剤の使用量は、目的とする重合度により変化するが、一般的には、上記重合性単量体１００質量部に対して、３質量部以上２０質量部以下であることが好ましい。重合開始剤の種類は、重合法により若干異なるが、１０時間半減期温度を参考に選定され、単独又は混合して使用される。
【００６０】
（分散剤）
上記重合性単量体組成物を水系媒体中に分散させるための分散剤としては、公知の無機系及び有機系の分散剤を用いることができる。
【００６１】
無機系の分散剤としては、以下のものが挙げられる。
【００６２】
リン酸三カルシウム、リン酸マグネシウム、リン酸アルミニウム、リン酸亜鉛、炭酸マグネシウム、炭酸カルシウム、水酸化カルシウム、水酸化マグネシウム、水酸化アルミニウム、メタケイ酸カルシウム、硫酸カルシウム、硫酸バリウム、ベントナイト、シリカ、アルミナ。
【００６３】
一方、有機系の分散剤としては、以下のものが挙げられる。
【００６４】
ポリビニルアルコール、ゼラチン、メチルセルロース、メチルヒドロキシプロピルセルロース、エチルセルロース、カルボキシメチルセルロースのナトリウム塩、デンプン。
【００６５】
また、重合性単量体組成物を水系媒体中に分散させるための分散剤として、市販のノニオン型、アニオン型、カチオン型の界面活性剤の利用も可能である。このような界面活性剤としては、以下のものが挙げられる。
【００６６】
ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム、オレイン酸カルシウム。
【００６７】
これらの上記重合性単量体組成物を水系媒体中に分散させるための分散剤の中でも、無機系の難水溶性の分散剤が好ましく、しかも酸に可溶性である難水溶性の無機分散剤を用いることがより好ましい。
【００６８】
また、これらの重合性単量体組成物を水系媒体中に分散させるための分散剤の使用量は、重合性単量体１００質量部に対して、０．２質量部以上２．０質量部以下であることが好ましい。また、重合性単量体組成物が水系媒体中に造粒された水系分散媒体において、重合性単量体組成物１００質量部に対して、３００質量部以上３，０００質量部以下の水を用いて水系分散媒体を調製することが好ましい。
【００６９】
本発明において、上記のような難水溶性の無機分散剤が分散された水系分散媒体を調製する場合には、市販の分散剤をそのまま用いて分散させてもよい。また、細かい均一な粒度を有する分散剤の粒子を得るために、水の如き液媒体中で、高速撹拌下、上記難水溶性の無機分散剤を生成させて水系分散媒体を調製してもよい。例えば、リン酸三カルシウムを分散剤として使用する場合、高速撹拌下でリン酸ナトリウム水溶液と塩化カルシウム水溶液を混合してリン酸三カルシウムの微粒子を形成することが挙げられる。
【００７０】
（ワックス）
トナー粒子は公知のワックスを含有していてもよい。ワックスとしては、例えば、以下のものが挙げられる。
【００７１】
パラフィンワックス、マイクロクリスタリンワックス、ペトロラクタム如きの石油系ワックス及びその誘導体；モンタンワックス及びその誘導体；フィッシャートロップシュ法による炭化水素ワックス及びその誘導体；ポリエチレンワックス、ポリプロピレンワックスの如きポリオレフィンワックス及びその誘導体；カルナバワックス、キャンデリラワックスの如き天然ワックス及びその誘導体；高級脂肪族アルコール；ステアリン酸、パルミチン酸の如き脂肪酸；酸アミドワックス；エステルワックス；硬化ヒマシ油及びその誘導体；植物系ワックス；動物性ワックス。
【００７２】
上記誘導体としては酸化物や、ビニル系モノマーとのブロック共重合物、グラフト変性物などが挙げられる。
【００７３】
この中で特に、離型性に優れるという観点からエステルワックス及び炭化水素ワックスが好ましく、より好ましくは、炭化水素ワックスである。
【００７４】
トナー中における上記ワックスの含有量は、結着樹脂１００質量部に対して４質量部以上２５質量部以下であることが好ましい。ワックスが上記範囲内であることで、トナーの加熱加圧時に適度にワックスがブリードし、耐巻きつき性がさらに向上する。また、現像時や転写時にトナーがストレスを受けたとしてもトナー表面へのワックスの露出が少なく、個々のトナーが均一な摩擦帯電性を得ることができる。
【００７５】
（極性樹脂）
トナー粒子は、公知の極性樹脂を含有していてもよい。尚、極性樹脂とはカルボキシル基、水酸基、スルホン酸基の如き極性基を持つ樹脂のことを意味する。懸濁重合法によりトナーを製造する際に、極性樹脂の種類及び極性を調整することで、様々な構造を有するトナー粒子を形成することが可能である。例えば、トナー粒子に極性樹脂による薄層のシェルを形成したり、極性樹脂の濃度がトナー粒子中心から表面に向けて徐々に高くなるように、極性樹脂を存在させた層を形成することができる。極性樹脂を添加し、トナー粒子にコアシェル構造を持たせることで、トナーの耐久性と定着性を両立させることができる。また、極性樹脂を添加することで、トナーの粒度分布や粒径の制御も可能になる。
【００７６】
極性樹脂の添加量は、結着樹脂１００質量部に対して１乃至３０質量部であることが好ましい。極性樹脂の添加量を上記範囲とすることで、トナーの帯電性や耐久性が向上する。また、極性樹脂の重量平均分子量Ｍｗは５０００以上５００００以下であることが好ましい。極性樹脂の重量平均分子量が上記範囲内にあることで、トナーを水系媒体中で製造する場合、顔料をトナー組成物に分散させるのに良好な粘度にすることができる。そのためトナー粒子中に顔料が良好な状態で分散させることが可能である。
【００７７】
また、極性樹脂は、ビニル系重合体またはポリエステル樹脂であることが好ましい。
【００７８】
ビニル系重合体においては、スチレン系共重合体がより好ましい。スチレン系共重合体を形成するために、スチレンモノマーと共に用いられる重合性単量体としては、アクリル酸、アクリル酸メチル、アクリル酸エチル、アクリル酸ブチル、アクリル酸ドデシル、アクリル酸オクチル、アクリル酸−２−エチルヘキシル、アクリル酸フェニル、メタクリル酸、メタクリル酸メチル、メタクリル酸エチル、メタクリル酸ブチル、メタクリル酸オクチル、アクリロニトリル、メタクリロニトリル、アクリルアミドの如き二重結合を有するモノカルボン酸もしくはその置換体；マレイン酸、マレイン酸ブチル、マレイン酸メチル、マレイン酸ジメチルの如き二重結合を有するジカルボン酸及びその置換体；塩化ビニル、酢酸ビニル、安息香酸ビニルの如きビニルエステル；エチレン、プロピレン、ブチレンの如きエチレン系オレフィン；ビニルメチルケトン、ビニルヘキシルケトンの如きビニルケトン；ビニルメチルエーテル、ビニルエチルエーテル、ビニルイソブチルエーテルの如きビニルエーテル；スチレンスルホン酸の如きスルホン酸基含有モノマーが挙げられる。
【００７９】
また、極性樹脂に架橋剤を添加することも可能である。架橋剤としては、２個以上の重合可能な二重結合を有する化合物が用いられる。例えば、ジビニルベンゼン、ジビニルナフタレンの如き芳香族ジビニル化合物；エチレングリコールジアクリレート、エチレングリコールジメタクリレート、１，３−ブタンジオールジメタクリレートの如き二重結合を２個有するカルボン酸エステル；ジビニルアニリン、ジビニルエーテル、ジビニルスルフィド、ジビニルスルホンの如きジビニル化合物；３個以上のビニル基を有する化合物が挙げられる。これらの架橋剤は、単独もしくは混合物として用いることができる。
【００８０】
また、極性樹脂として、ポリエステル樹脂を用いる場合、ポリエステル樹脂を形成するために用いられるアルコール成分としては下記のものが挙げられる。
【００８１】
二価アルコール成分としては、例えば、ポリオキシプロピレン（２．２）−２，２−ビス（４−ヒドロキシフェニル）プロパン、ポリオキシプロピレン（３．３）−２，２−ビス（４−ヒドロキシフェニル）プロパン、ポリオキシエチレン（２．０）−２，２−ビス（４−ヒドロキシフェニル）プロパン、ポリオキシプロピレン（２．０）−ポリオキシエチレン（２．０）−２，２−ビス（４−ヒドロキシフェニル）プロパン、ポリオキシプロピレン（６）−２，２−ビス（４−ヒドロキシフェニル）プロパンの如きビスフェノールＡのアルキレンオキシド付加物；エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコールの如き脂肪族系のジオール類；ビスフェノールＡ、水素添加ビスフェノールＡの如きビスフェノールＡ類が挙げられる。
【００８２】
三価以上のアルコール成分としては、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼンが挙げられる。
【００８３】
また、ポリエステル樹脂を形成するために用いられる酸成分としては下記のものが挙げられる。
【００８４】
フタル酸、イソフタル酸、テレフタル酸、トリメリット酸及びピロメリット酸の如き芳香族多価カルボン酸；フマル酸、マレイン酸、アジピン酸、コハク酸、ドデセニルコハク酸、オクテニルコハク酸の如き炭素数１〜２０のアルキル基又は炭素数２〜２０のアルケニル基で置換されたコハク酸の脂肪族多価カルボン酸；それらの酸の無水物及びそれらの酸のアルキル（炭素数１〜８）エステル。
【００８５】
それらの中でも特に、ビスフェノール誘導体をアルコール成分とし、二価以上のカルボン酸又はその酸無水物、又はその低級アルキルエステルを酸成分として、これらを縮重合して得られるポリエステル樹脂を好ましく用いることができる。
【００８６】
（荷電制御剤）
トナー粒子は、公知の荷電制御剤を含有していてもよい。
【００８７】
荷電制御剤としては、公知のものが利用でき、特に帯電スピードが速く、かつ、一定の帯電量を安定して維持できる荷電制御剤が好ましい。さらに、トナーを懸濁重合法により製造する場合には、重合阻害性が低く、水系分散媒体への可溶化物が実質的にない荷電制御剤が特に好ましい。
【００８８】
荷電制御剤のうち、トナーを負荷電性に制御する荷電制御剤としては、有機金属化合物、キレート化合物が挙げられる。具体的には、モノアゾ金属化合物、アセチルアセトン金属化合物、芳香族オキシカルボン酸、芳香族ダイカルボン酸、オキシカルボン酸及びダイカルボン酸系の金属化合物が挙げられる。他には、芳香族オキシカルボン酸、芳香族モノ及びポリカルボン酸及びその金属塩、無水物、エステル類、ビスフェノール等のフェノール誘導体類も挙げられる。さらに、尿素誘導体、含金属サリチル酸系化合物、含金属ナフトエ酸系化合物、ホウ素化合物、４級アンモニウム塩、カリックスアレーンも挙げられる。
【００８９】
また、トナーを正荷電性に制御する荷電制御剤としては、ニグロシン及び脂肪酸金属塩等によるニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレート等の４級アンモニウム塩、及びこれらの類似体であるホスホニウム塩等のオニウム塩及びこれらのレーキ顔料；トリフェニルメタン染料及びこれらのレーキ顔料（レーキ化剤としては、りんタングステン酸、りんモリブデン酸、りんタングステンモリブデン酸、タンニン酸、ラウリン酸、没食子酸、フェリシアン化物、フェロシアン化物など）；高級脂肪酸の金属塩；ジブチルスズオキサイド、ジオクチルスズオキサイド、ジシクロヘキシルスズオキサイド等のジオルガノスズオキサイド；ジブチルスズボレート、ジオクチルスズボレート、ジシクロヘキシルスズボレートの如きジオルガノスズボレート類が挙げられる。
【００９０】
また、荷電制御剤は、単独で或いは２種類以上組み合わせて用いることができる。
【００９１】
これら荷電制御剤の中でも、含金属サリチル酸系化合物が好ましく、特にその金属がアルミニウムもしくはジルコニウムが好ましい。最も好ましい荷電制御剤としては、３，５−ジ−ｔｅｒｔ−ブチルサリチル酸アルミニウム化合物である。
【００９２】
荷電制御剤の添加量は、結着樹脂１００質量部に対して０．０１乃至２０質量部であることが好ましく、より好ましくは０．５乃至１０質量部である。
【００９３】
また、荷電制御剤として樹脂系荷電制御剤を用いることも可能である。樹脂系荷電制御剤としては、例えば、スルホン酸基、スルホン酸基塩又はスルホン酸エステル基を側鎖に持つ高分子が用いられることが好ましい。その中で特にスルホン酸基、スルホン酸塩基又はスルホン酸エステル基の重合体又は共重合体を用いることが好ましい。本発明のトナーを懸濁重合法にて製造する場合、上記高分子を添加することによって、造粒安定化は基より重合段階でのトナー粒子のコアシェル構造が促進される。そのためトナーの耐久性と定着性の両立を一層高めることができる。
【００９４】
スルホン酸基、スルホン酸基塩又はスルホン酸エステル基を有する重合性単量体としては、例えばスチレンスルホン酸、２−アクリルアミド−２−メチルプロパンスルホン酸、２−メタクリルアミド−２−メチルプロパンスルホン酸、ビニルスルホン酸、メタクリルスルホン酸やそれらのアルキルエステルが挙げられる。
【００９５】
スルホン酸基、スルホン酸基塩又はスルホン酸エステル基を含有する重合体は、上記重合性単量体の単重合体であっても、上記重合性単量体と他の重合性単量体との共重合体であっても構わない。上記重合性単量体と共重合体をなす重合性単量体としては、ビニル系重合性単量体があり、単官能性重合性単量体或いは多官能性重合性単量体を使用することができる。
【００９６】
（無機微粉体）
トナーに流動性を与えるために、トナー粒子に公知の無機微粉体を外添してもよい。
【００９７】
トナー粒子に外添する無機微粉体は、少なくともシリカ微粉体を含むことが好ましい。該シリカ微粉体の一次粒子の個数平均粒径は、４ｎｍ以上８０ｎｍ以下であることが好ましい。無機微粉体の一次粒子の個数平均粒径が上記範囲内にあることで、トナーの流動性が向上すると共に、トナーの保存安定性も良好になる。
【００９８】
なお、無機微粉体の一次粒子の個数平均粒径は、次のようにして測定される。
【００９９】
走査型電子顕微鏡でトナー粒子表面の無機微粉体を観察し、視野中の１００個の無機微粉体の粒子径を測定して、それらの粒子径の平均値を一次粒子の個数平均粒径とした。
【０１００】
また、シリカ微粉体と共に、酸化チタン、アルミナまたはそれらの複酸化物の微粉体を併用することができる。シリカ微粉体と共に併用される無機微粉体としては、酸化チタンが好ましい。
【０１０１】
また、無機微粉体は疎水化処理されていてもよい。
【０１０２】
無機微粉体の疎水化処理の処理剤としては、以下のものが挙げられる。
【０１０３】
未変性のシリコーンワニス、各種変性シリコーンワニス、未変性のシリコーンオイル、各種変性シリコーンオイル、シラン化合物、シランカップリング剤、その他有機ケイ素化合物、有機チタン化合物。これらの処理剤は単独で或いは併用して用いても良い。
【０１０４】
その中でも、シリコーンオイルにより処理された無機微粉体が好ましい。より好ましくは、無機微粉体をカップリング剤で疎水化処理すると同時或いは処理した後に、シリコーンオイルにより処理したシリコーンオイル処理された疎水化処理無機微粉体である。これは、高湿環境下でもトナー粒子の摩擦帯電量を高く維持し、選択現像性を低減することが可能となるため好ましい。
【０１０５】
［溶解懸濁法］
次に、第二のトナーの製造方法（溶解懸濁法）について説明する。
【０１０６】
第二のトナーの製造方法は、顔料分散液を水系媒体中に分散して顔料分散液の粒子を生成する造粒工程、及び、得られた顔料分散液の粒子中から有機溶剤を除去する脱溶剤工程を有することを特徴とするものである。
【０１０７】
具体的には、有機溶剤中に、結着樹脂、顔料、上記式（１）で表される芳香族オキシカルボン酸及び必要に応じて他の材料を、溶解または分散させ、トナー組成物を含有する顔料分散液を調製する。次に、この顔料分散液を水系媒体中に添加し、顔料分散液の粒子を生成する。得られた顔料分散液の粒子中から、加熱や減圧を行うことで有機溶剤を除去し、その後、ろ過、洗浄、乾燥工程を経ることでトナー粒子を得ることができる。
【０１０８】
以下にそれぞれの製造工程について、具体的に説明する。
【０１０９】
まず、造粒工程では、例えばポリエステル樹脂の如き結着樹脂を含有するトナー組成物を溶剤に溶解または分散させた溶液（油相）を水系媒体中で乳化または分散させることにより乳化または分散液を調製する。
【０１１０】
溶剤は、油相の粘度を低くするために、結着樹脂を溶解する溶剤を使用することが好ましい。これにより、トナーの粒度分布をシャープにすることができる。さらに、溶剤は、除去が容易であることから、沸点が１００℃未満であることが好ましい。
【０１１１】
このような溶剤としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンが挙げられる。二種以上併用してもよい。その中でも、トルエン、キシレンの如き芳香族系溶媒、塩化メチレン、１，２−ジクロロエタン、クロロホルム、四塩化炭素の如きハロゲン化炭化水素が好ましい。また、これらの溶剤は一種でも二種以上用いてもよい。
【０１１２】
溶剤の使用量は、ポリエステル１００質量部に対して、通常、３００質量部以下であり、１００質量部以下が好ましく、２５〜７０質量部がさらに好ましい。
【０１１３】
水系媒体としては、水、水と混和可能な溶剤と水の混合物を用いることができる。
【０１１４】
水と混和可能な溶剤としては、アルコール（メタノール、イソプロパノール、エチレングリコール等）、ジメチルホルムアミド、テトラヒドロフラン、セロソルブ類（メチルセロソルブ等）、低級ケトン類（アセトン、メチルエチルケトン等）等が挙げられる。
【０１１５】
上記ポリエステル樹脂とその他のトナー組成物は、水系媒体中で油相を乳化または分散させる際に混合してもよいが、予め全トナー組成物を溶剤に溶解または分散させた油相を水系媒体中で乳化または分散させることが好ましい。なお、その他のトナー組成物としては、顔料、上記式（１）で表される芳香族オキシカルボン酸、ワックス、帯電制御剤、上記ポリエステル樹脂以外の結着樹脂等が挙げられる。
【０１１６】
また、この懸濁溶解法における顔料分散を行う際に、上記式（１）で表される芳香族オキシカルボン酸の他に、前述したワックス、極性樹脂、帯電制御剤等の他の材料も添加してもよい。また、前述した懸濁重合法と同様、分散液の粘度や分散時間を考慮して、必要に応じて従来公知の分散装置を用いてもよい。
【０１１７】
水系媒体中で油相を乳化または分散させる際には、特に限定されないが、低速せん断式分散機、高速せん断式分散機、摩擦式分散機、高圧ジェット式分散機、超音波分散機等を用いることができる。乳化または分散液の粒径を２〜２０μｍにするためには、高速せん断式分散機が好ましい。高速せん断式分散機を用いる際に、回転数は、特に限定されないが、通常、１×１０３〜３×１０４ｒｐｍであり、５×１０３〜２×１０４ｒｐｍが好ましい。また、分散時間は、特に限定されないが、バッチ方式の場合、通常、０．１〜５分である。分散時の温度は、通常、０〜１５０℃（加圧下）であり、４０〜９８℃であることが顔料を良好に分散させることができるため、好ましい。
【０１１８】
水系媒体の使用量は、油相に含まれる固形分１００質量部に対して、通常、５０〜２０００質量部であり、１００〜１０００質量部が好ましい。
【０１１９】
本発明において、水系媒体は、必要に応じて、分散剤を含有することもできる。これにより、油相を安定に乳化または分散させることができ、トナーの粒度分布をシャープにすることができる。
【０１２０】
分散剤としては、懸濁重合法で用いる分散剤や従来公知の界面活性剤を用いることができる。
【０１２１】
次に、脱溶剤工程では、必要に応じて、加熱及び／又は減圧することにより、乳化または分散液から溶剤を除去する。
【０１２２】
さらに、溶剤の一部が除去された乳化または分散液を４０〜６０℃の温度で加熱する熟成工程を設け、熟成工程の後残りの溶剤を除去してもよい。
【０１２３】
以上のようにして、造粒工程、脱溶剤工程を経て得られた分散液は、必要に応じて、濾過、遠心分離等することにより母体粒子が得られる。
【０１２４】
さらに、得られた母体粒子を必要に応じて、洗浄及び乾燥してもよい。更に上記懸濁重合法と同様にトナー粒子に無機微粉体を外添してもよい。
【実施例】
【０１２５】
本発明を以下に示す実施例により具体的に説明する。実施例中及び比較例中の部および％は特に断りがない場合、全て質量基準である。
【０１２６】
［顔料分散液の製造例１］
・スチレン                                                １００．００質量部
・下記式（１）で表される芳香族オキシカルボン酸（１）          ０．８８質量部
【０１２７】
式（１）
【０１２８】
【化４】
2015010175.tif 000005
【０１２９】
・Ｃ．  Ｉ．  Ｐｉｇｍｅｎｔ  Ｒｅｄ  ３１                    １６．６７質量部
上記材料を直径２０ｍｍのジルコニアビーズを入れたアトライター（三井金属社製）に投入して、撹拌羽根の回転速度を３００回転／分として、５時間撹拌し、顔料分散液（Ａ）を得た。
【０１３０】
［顔料分散液の製造例２〜１８］
顔料分散液の製造例２〜１８については、顔料の種類と添加量、芳香族オキシカルボン酸の種類と添加量、有機溶剤種を表１に示すように変更すること以外は顔料分散液の製造例１と同様の方法で、顔料分散液（Ｂ）〜（Ｋ）、及び、（ａ）〜（ｇ）を作製した。
【０１３１】
なお、表１の芳香族オキシカルボン酸（２）及び芳香族オキシカルボン酸（３）は下記式の構造を有した化合物である。
【０１３２】
芳香族オキシカルボン酸（２）
【０１３３】
【化５】
2015010175.tif 000006
【０１３４】
芳香族オキシカルボン酸（３）
【０１３５】
【化６】
2015010175.tif 000007
【０１３６】
【表１】
2015010175.tif 000008
【０１３７】
［トナーの製造例１］
下記の手順に従って、懸濁重合法によってトナー（Ａ）を製造した。
【０１３８】
温度６０℃に加温したイオン交換水１３００質量部に、リン酸三カルシウム９質量部、１０％塩酸１１質量部を添加し、ＴＫ式ホモミキサー（特殊機化工業製）を用いて、１０，０００ｒ／ｍｉｎにて撹拌して水系媒体を調製した。
【０１３９】
また、下記の材料をプロペラ式攪拌装置にて１００ｒ／ｍｉｎで混合して混合液を調製した。
・スチレン                                                      ５０．０質量部
・ｎ−ブチルアクリレート                                        ５０．０質量部
・顔料分散液（Ａ）                                            １００．０質量部
・スルホン酸基含有樹脂（アクリルベースＦＣＡ−１００１−ＮＳ、藤倉化成製）
１．５質量部
・極性樹脂（スチレン−メタクリル酸メチル−メタクリル酸共重合体）
（共重合比：スチレン／メタクリル酸メチル／メタクリル酸＝９５．８５／２．５０／１．６５、Ｍｐ＝１５８００、Ｍｗ＝１４０００）                              ２６．０質量部
・負荷電制御剤（ボントロンＥ−８８，オリエント化学製）            １．５質量部
・最大吸熱ピークのピーク温度が７７℃の炭化水素ワックス（ＨＮＰ−５１，日本精蝋社製）
１６．０質量部
その後、この混合液を温度６０℃に加温した後にＴＫ式ホモミキサー（特殊機化工業製）にて、９，０００ｒ／ｍｉｎにて攪拌した。
【０１４０】
これに重合開始剤２，２’−アゾビス（２，４−ジメチルバレロニトリル）４．０質量部を溶解し、重合性単量体組成物を調製した。上記水系媒体中に上記重合性単量体組成物を投入し、温度６０℃にてＴＫ式ホモミキサーを用いて１５，０００ｒ／ｍｉｎで１０分間攪拌し、造粒した。
【０１４１】
その後、プロペラ式攪拌装置に移して１００ｒ／ｍｉｎで攪拌しつつ、温度７０℃で５時間反応させた後、温度８０℃まで昇温し、更に５時間反応を行い、トナー粒子を製造した。重合反応終了後、前記粒子を含むスラリーを冷却し、スラリーの１０倍の水量で洗浄し、ろ過、乾燥の後、分級によって粒子径を調整してトナー粒子を得た。
【０１４２】
上記トナー粒子１００質量部に対して、無機微粉体として、トナー粒子と同極性（負極性）に摩擦帯電する疎水性シリカ微粉体２．０質量部をヘンシェルミキサー（三井三池製）で３，０００ｒ／ｍｉｎで１５分間混合してトナー（Ａ）を得た。なお、この疎水性シリカ微粉体は、ジメチルシリコーンオイル（２０質量％）で疎水化処理されており、１次粒子の個数平均粒径は１０ｎｍ、ＢＥＴ比表面積は１７０ｍ２／ｇである。
【０１４３】
［トナーの製造例２〜１０］
トナーの製造例２〜１０においては、表２に示すように顔料分散液の種類を変更したこと以外はトナーの製造例１と同様に懸濁重合法にてトナー（Ｂ）〜（Ｊ）を製造した。
【０１４４】
［トナーの製造例１１］
下記の手順に従って、溶解懸濁法によってトナー（Ｋ）を製造した。
【０１４５】
まず、溶解懸濁法によってトナーを作製するにあたり、まず、以下の方法でプレポリマーを作製した。
【０１４６】
冷却管、撹拌機及び窒素導入管の付いた反応容器中に、
・ビスフェノールＡエチレンオキサイド２モル付加物                  ６８２質量部
・ビスフェノールＡプロピレンオキサイド２モル付加物                  ８１質量部
・テレフタル酸                                                    ２８３質量部
・無水トリメリット酸                                                ２２質量部
・ジブチルチンオキサイド                                              ２質量部
を仕込み、常圧下で、２３０℃にて８時間反応させた。次いで、１０ｍＨｇ〜１５ｍＨｇの減圧下で、５時間反応させて、中間体ポリエステルを合成した。得られた中間体ポリエステルは、数平均分子量（Ｍｎ）が２，１００、重量平均分子量（Ｍｗ）が９，６００、ガラス転移温度（Ｔｇ）が５５℃、酸価が０．５、水酸基価が４９であった。
【０１４７】
次に、冷却管、撹拌機及び窒素導入管の付いた反応容器中に、前記中間体ポリエステル４１１質量部、イソホロンジイソシアネート８９質量部、及び酢酸エチル５００質量部を仕込み、１００℃にて５時間反応させて、プレポリマーを合成した。
【０１４８】
次に以下の手順に従って、水系媒体と溶解液の調整を行い、トナーを作製した。
【０１４９】
水６６０質量部、４８．５質量％ドデシルジフェニルエーテルジスルホン酸ナトリウム水溶液２５質量部を混合撹拌し、ＴＫ式ホモミキサー（特殊機化工業製）を用いて、１０，０００ｒ／ｍｉｎにて撹拌して水系媒体を調製した。
【０１５０】
また、下記の材料をプロペラ式攪拌装置にて１００ｒ／ｍｉｎで溶解して溶解液を調製した
・顔料分散液（Ｋ）                                            １００．０質量部
・上記プレポリマー                                              ２０．０質量部
・ポリエステル樹脂
（ビスフェノールＡ／プロピレンオキシド）付加体−テレフタル酸（Ｍｐ＝１１，０００、Ｔｇ＝６６℃、酸価＝４．９ｍｇＫＯＨ／ｇ、Ｍｗ／Ｍｎ＝３．１）              １００．０質量部
・スルホン酸基含有樹脂（アクリルベースＦＣＡ−１００１−ＮＳ、藤倉化成製）
１．５質量部
・極性樹脂（スチレン−メタクリル酸メチル−メタクリル酸共重合体）
（共重合比：スチレン／メタクリル酸メチル／メタクリル酸＝９５．８５／２．５０／１．６５、Ｍｐ＝１５８００、Ｍｗ＝１４０００）                              ２６．０質量部
・負荷電制御剤（ボントロンＥ−８８，オリエント化学製）            １．５質量部
・最大吸熱ピークのピーク温度が７７℃の炭化水素ワックス（ＨＮＰ−５１，日本精蝋社製）
１６．０質量部
次に水系媒体１５０質量部を容器に入れ、ＴＫ式ホモミキサー（特殊機化工業社製）を用い、回転数１２，０００ｒｐｍで攪拌し、これに上記溶解液１００質量部を添加し、１０分間混合して乳化スラリーを調製した。
【０１５１】
その後、脱気用配管、攪拌機及び温度計をセットしたフラスコに、乳化スラリー１００質量部を仕込み、攪拌周速２０ｍ／分間で攪拌しながら３０℃にて１２時間減圧下、脱溶剤し４５℃で４時間熟成させて、脱溶剤スラリーとした。
【０１５２】
脱溶剤スラリーを減圧濾過した後、得られた濾過ケーキにイオン交換水３００質量部を添加し、ＴＫ式ホモミキサーで混合、再分散（回転数１２，０００ｒｐｍにて１０分間）した後、濾過した。
【０１５３】
得られた濾過ケーキを順風乾燥機にて４５℃で４８時間乾燥し、目開き７５μｍメッシュで篩いトナー粒子を得た。
【０１５４】
上記トナー粒子１００質量部に対して、無機微粉体として、トナー粒子と同極性（負極性）に摩擦帯電する疎水性シリカ微粉体２．０質量部をヘンシェルミキサー（三井三池製）で３，０００ｒ／ｍｉｎで１５分間混合してトナー（Ｋ）を得た。なお、この疎水性シリカ微粉体は、ジメチルシリコーンオイル（２０質量％）で疎水化処理されており、１次粒子の個数平均粒径は１０ｎｍ、ＢＥＴ比表面積は１７０ｍ２／ｇである。
【０１５５】
［トナーの製造例１２〜１６］
トナーの製造例１２〜１６においては、表２に示す顔料分散液の種類を変更したこと以外はトナーの製造例１と同様に懸濁重合法にてトナー（ａ）〜（ｅ）を製造した。
【０１５６】
［トナーの製造例１７及び１８］
トナーの製造例１７及び１８においては、表２に示す顔料分散液の種類を変更したこと以外はトナーの製造例１１と同様に溶解懸濁法にてトナー（ｆ）〜（ｇ）を製造した。
【０１５７】
【表２】
2015010175.tif 000009
【０１５８】
＜実施例１−１〜１−１１、及び、比較例１−１〜１−７＞
上記のように作製された顔料分散液（Ａ）〜（Ｋ）及び（ａ）〜（ｇ）について以下の評価方法を用いて評価した。得られた評価結果を表３に示す。
【０１５９】
（顔料分散液の評価）
〔塗膜面のグロス値〕
顔料分散液を製造する際のアトライターによる回転時間が１時間、３時間、５時間の時点で顔料分散液をサンプリングし、バーコーター（Ｎｏ．１０）を用いて展色紙「スーパーアート紙（金藤）」（セイブンドー社製）上に塗布し、乾燥させた。この乾燥後の塗膜面のグロスを光沢計「ＰＧ−３Ｄ、光学センサー；７５°−７５°」（日本電色工業社製）により計測した。グロスの値が高いほど、顔料分散が良好であることを示す。
【０１６０】
〔静置後の顔料分散液の状態〕
得られた顔料分散液を１００ｃｃのガラス瓶に入れ、２５℃の環境下で一週間静置後の顔料分散液の状態を目視で確認した。この評価によって、顔料分散液の安定度を確認することができる。
Ａ：変化無し。
Ｂ：上層にわずかな溶剤層が存在しているが、振とうすると元に戻る。
Ｃ：顔料が完全に沈降しており、振とうしても元に戻らない。
【０１６１】
＜実施例２−１〜２−１１、及び、比較例２−１〜２−７＞
上記のように作製されたトナー（Ａ）〜（Ｋ）及び（ａ）〜（ｇ）について以下の評価方法を用いて評価した。得られた評価結果を表４に示す。
【０１６２】
（トナーの評価）
〔トナー中の顔料分散状態〕
任意のトナー５個を選び、トナー断面のＴＥＭ画像を撮影した。得られた画像を目視で観察し、以下の基準でトナー中における顔料分散状態の評価を行った。
Ａ：顔料の凝集体が０個。
Ｂ：顔料の凝集体が１個以上４個以下。
Ｃ：顔料の凝集体が５個以上９個以下。
Ｄ：顔料の凝集体が１０個以上、または、０．５μｍ以上の凝集体が発生。
【０１６３】
〔トナーの着色力〕
図１に示す一成分接触現像システムの現像装置（Ｓａｔｅｒａ  ＬＢＰ５３００；キヤノン製）において、現像剤容器にトナーを７０ｇ充填する。なお、転写紙としてはＸｅｒｏｘ４２００（ゼロックス社製、７５ｇ／ｍ２紙）を用いた。常温常湿（温度２３．５℃，湿度６０％ＲＨ）環境下にて、図１に示す現像装置を、図２のユニット１０４ａ部に装着した。マゼンタ単色モードにてプロセススピードを１５０ｍｍ／ｓとした。転写紙上にトナー量の載り量が０．４０ｍｇ／ｃｍ２となるようにベタ画像を印字し、そのベタ画像の画像濃度を「マグベス反射計  ＲＤ９１８」（マグベス社製）を用いて測定した。
【０１６４】
【表３】
2015010175.tif 000010
【０１６５】
【表４】
2015010175.tif 000011
【符号の説明】
【０１６６】
１０  潜像担持体（感光ドラム）
１１  接触帯電部材
１２  電源
１３  現像ユニット
１４  トナー担持体
１５  トナー供給ローラ
１５ａトナー供給ローラ軸
１６  規制部材
１７  非磁性トナー
２３  現像剤容器
２４  規制部材支持板金
２５  トナー攪拌部材
２６  トナー吹き出し防止シート
２７  電源
２９  帯電ローラ
３０  抑圧部材
１０１ａ〜ｄ  感光ドラム
１０２ａ〜ｄ  一次帯電手段
１０３ａ〜ｄ  スキャナー
１０４ａ〜ｄ  現像部
１０６ａ〜ｄ  クリーニング手段
１０８ｂ  給紙ローラ
１０８ｃ  レジストローラ
１０９ａ  静電吸着搬送ベルト
１０９ｂ  駆動ローラ
１０９ｃ  固定ローラ
１０９ｄ  テンションローラ
１０９ｅ  固定ローラ
１１０    定着器
１１０ｃ  排出ローラ
１１０ｄ  除電シート
１１１  定着器枠体
１１１ａ  通紙ガイド
１１２  定着器メンテナンス用扉
１１２ａ  定着器固定部材
１１３  排出トレー
１１５、１１６  排出ローラ
１１７  通紙ガイド
Ｓ  記録媒体
【図１】
2015010175.tif 000016
【図２】
2015010175.tif 000017